(57)【特許請求の範囲】
【請求項１】
金または銀色の金属膜の介在下に、軟質プラスチックフィルムを上面に積層した金銀彩色レザーであって、前記金属膜が点乃至は短い線の分布、或いは砂子状の分布を為していることを特徴とする金銀彩色レザー。
【請求項２】
請求項１記載の金銀彩色レザーにおいて、金属膜の点乃至は短い線の分布、或いは砂子状の分布が、該金属膜を施す対象体の面積の１０〜５０％であることを特徴とする金銀彩色レザー。
【発明の詳細な説明】
【０００１】
【発明の属する技術分野】
本発明は、見た目の風合が金または銀彩色調（以下金銀彩色調と略記する）のレザーに関する。
【０００２】
【従来の技術】
従来、外観の風合が金銀彩色調をしたレザーとしては、金または銀色（以下金銀色と略記する）の金属被膜が内層にあって、それにより金や銀の彩色調の風合を現出するビニルレザーの壁タイル、壁張り材などが知られている。
【０００３】
しかしながら、従来技術のレザーは引っ張りや曲げ荷重が加わると、金銀色の金属被膜の亀裂や層間剥離が生じ、金銀彩色調の風合いが損なわれてしまう。従来のこの種のレザーでは、金属被膜が全面的な延在乃至は連続する線である。レザーに引っ張りや曲げ荷重が加わった場合、全面的な延在のまたは連続する線の金属被膜は伸張または伸縮しないのに対し、レザーは伸張または伸縮する。
【０００４】
また従来技術のものは、次の問題もある。
【０００５】
この種のレザーは、製品の複数枚分に相当する大きさの一次製品をつくり、それを所要の寸法に裁断して製品とするのが一般である。製品内層部の金属被膜は、製品の裁断面で露出する部分が酸化、腐食する。製品裁断面における金属被膜の酸化、腐食は、金属被膜が全面延在または連続線であるため、製品の内側へ進展して行く。即ち、この点からも金銀彩色調の風合が損なわれる。
【０００６】
【発明が解決しようとする課題】
本発明は、引っ張りや曲げ荷重が加わっても、金銀彩色調の外観風合を保持する金銀彩色レザーを開発しようというものである。
【０００７】
更に本発明は、金銀彩色調の風合を発現する金属膜の酸化、腐食の問題が実質的に解消できる、見た目の風合が金銀彩色調のレザーの体現を可能にしようというものである。
【０００８】
【課題を解決するための手段】
上記課題解決のため本発明では、点乃至は短い線の分布、或いは砂子状の分布を為して金または銀色（以下金銀色と略記する）の金属膜の介在下に、軟質プラスチックフィルムをレザー上面に積層している。
【０００９】
当該レザーにおいて、金銀彩色調の見た目の風合は、前記プラスチックフィルム及びレザー間に介在された金属膜の金銀色で発現される。
【００１０】
【発明の実施の形態】
本発明の実施形態につき、図面を参照して、次に説明する。
【００１１】
図で、金銀彩色レザーには、参照符号Ｉが総括的に付されている。該金銀彩色レザーＩは、基材層であるレザー１、該レザー１上面に積層した軟質プラスチックフィル２、及びこれらレザー１とフィルム２の間に介在した金銀色の金属膜３を構成要素として包含する複合体である。前記レザー１は、表面に皮革に似た凹凸模様のしぼ付きであると、しぼ付きでないとを問わない。
【００１２】
前記金銀色の金属膜３による金銀彩色調風合の発現の色映えをよくするために、前記レザー１は、白色とするのがよい。
【００１３】
図において、前記レザー１における基材即ち基布は省略されている。また図において、上記レザー１、フィルム２及び金属膜３は、模式的に示され、且つ分かり易くするため厚さを誇張して示されている。
【００１４】
前記金属膜３は、点乃至は短い線の分布、或いは砂子状の分布と為されている。金属膜３の点乃至は短い線の分布、砂子状の分布は、金属膜３を施す対象体の面積の１０〜５０％とされる。
【００１５】
一般的には、金属膜３の点、短い線、砂子の大きさは、個々の独立体につき、０．３〜１０ｍｍを可とする。
【００１６】
金属膜３の点乃至は短い線の分布、或いは砂子状の分布は、任意図柄の模様とか、全面的又は非全面的な散らばりの態様とすることができる。
【００１７】
金属膜３の施工法は、レザー１を被施工体とし、熱転写、印刷などで行う仕様を好ましい例として挙げることができる。必要に応じて、プラスチックフィルム２の表面は、皮革に似たしぼ付きとされる。また必要に応じ、レザー１には、裏打ち層４が施される。
【００１８】
レザー１及びプラスチックフィルム２の積層（裏打ち層４を施す場合は、それも）は、ドライラミネーション接着剤による方法を取ることができる。この接着様式をとる場合、接着強度を十二分にするために、レザー１及びフィルム２は、例えばポリ塩化ビニル同士、ポリウレタン同士と言うように、同質のものを適用するのがよい。レザー１及びフィルム２が熱溶融性樹脂であれば、熱溶着で積層してもよい。
【００１９】
裏打ち層４には、再生ポリ塩化ビニルのシート乃至はフィルム、ポリ塩化ビニル発泡体のシート、塩化ビニル樹脂含浸布などを充てることができる。
【００２０】
本発明に係る金銀彩色レザーでは、基材層であるレザーとこれの上面に積層したフィルムとの間に介在する金属膜が、点乃至は短い線の分布、或いは砂子状の分布を為している。
【００２１】
即ち該金属膜は、点乃至は短い線の分布、或いは砂子状の分布という個々が小さな独立体の形である。このため、前記レザー及びフィルムの間に金属膜が介在するも、該金属膜の表及び裏側のフィルム及びレザーが十分な広さの面で積層される。従って、引っ張りや曲げ荷重が加わっても、金属膜の亀裂や層間剥離はなく、従来で見られた金銀彩色調の風合が損なわれる問題は解消される。また、前記レザーとフィルムとの間の層間剥離もない。従って、金銀彩色調の風合の耐久性は十分に高い。
【００２２】
更には、本発明金銀彩色レザーが或る大きさの一次製品を裁断して得られたもので、その裁断面に前記金属膜が露出したとしても、従来で見られた金属膜の酸化、腐食が内部に進展する問題は解消される。何故なら、裁断面に露出する金属膜だけが酸化乃至は腐食するにとどまるからである。
【００２３】
金属膜の分布が、これを施す対象体の面積の５０％以下であれば、本発明レザーを張ったソフアーその他の物品の通常使用状況下で、前記金属膜の亀裂や層間剥離、及びフィルムとこれを上面に積層したレザーとの間の層間剥離を解消することが奏功される。これらフィルム及びレザーが同じ材質の樹脂であるときは、それらの層間剥離耐性の良好さは十二分である。
【００２４】
金属膜の分布が、金属膜を施す対象体の面積の１０％以上で、金銀彩色調の風合の良好さは、十分なものが得られる。
【００２５】
【発明の効果】
以上の説明から明らかなように本発明によれば、次の効果が得られる。
【００２６】
（１）引っ張りや曲げ荷重が加わっても、金銀彩色調の外観風合を保持する金銀彩色レザーを開発することの課題が達成される。
【００２７】
（２）金銀彩色調の風合を発現する金属膜の酸化、腐食の問題が実質的に解消できる、見た目の風合が金銀彩色調のレザーの体現が得られる。
【図面の簡単な説明】
【図１】図１（Ａ）は本発明に係る金銀彩色レザーの一態様例を示す断面図、図１（Ｂ）は図１（Ａ）に示す金銀彩色レザーの構成素子を分離して示す断面図である。
【符号の説明】
Ｉ  金銀彩色レザー
１  同レザーの基材層であるレザー
２  プラスチックフィルム
３  金属膜
【図１】
0003855093.tif 000002